(57)【要約】  透明樹脂（Ａ）および有機化合物で処理された鱗片状粒子（Ｂ）を含み、この鱗片状粒子（Ｂ）と有機化合物とは化学結合しており、透明樹脂（Ａ）の屈折率と鱗片状粒子（Ｂ）の屈折率との差が０．０５以内である樹脂組成物。これにより、充填材を含有するにも関わらず、透明性に優れる樹脂組成物および樹脂成形体が得られる。【特許請求の範囲】
【請求項１】
透明樹脂（Ａ）および有機化合物で処理された鱗片状粒子（Ｂ）を含み、この鱗片状粒子（Ｂ）と有機化合物とは化学結合しており、前記透明樹脂（Ａ）の屈折率と前記鱗片状粒子（Ｂ）の屈折率との差が０．０５以内であることを特徴とする樹脂組成物。
【請求項２】
前記鱗片状粒子（Ｂ）の平均粒径が１０ｎｍ〜１００μｍ、厚みが１ｎｍ〜１０μｍである請求項１記載の樹脂組成物。
【請求項３】
前記鱗片状粒子（Ｂ）が、前記透明樹脂（Ａ）１００質量部に対して２５〜９００質量部含まれる請求項１または２記載の樹脂組成物。
【請求項４】
さらに繊維状無機物（Ｃ）が含まれる請求項１〜３のいずれか１項記載の樹脂組成物。
【請求項５】
請求項１〜４のいずれか１項に記載の樹脂組成物より形成される透明な樹脂成形体。
【請求項６】
請求項１〜４のいずれか１項に記載の樹脂組成物より形成される透明な塗膜。
【発明の詳細な説明】
【技術分野】
【０００１】
本発明は、樹脂組成物、樹脂成形体および塗膜に関し、詳しくは、透明な樹脂に鱗片状粒子が分散された樹脂組成物、並びにこの樹脂組成物より形成される透明な樹脂成形体および塗膜に関する。
【背景技術】
【０００２】
近年、樹脂成形体の物性改良を目的として、樹脂に粒子等の充填材を添加する方法が種々検討されている。
例えば、特許文献１には、脂肪族ポリエステル樹脂に対して炭酸カルシウムおよび／または炭酸マグネシウムを添加して機械的強度を向上させる方法などが開示されている。
また、線膨張率を小さくして寸法安定性の高い樹脂成形体を得る目的で、樹脂組成物中に粒子等の充填材を加えることも行われている。【０００３】
しかしながら、これらの充填材を添加する方法では、透明な樹脂を用いた場合にその透明性が低下するという問題があった。充填材の添加量を少なくすることにより透明性の低下を抑えることはできるが、それでは充填材の添加による改質効果が小さくなってしまうという問題もあった。
【先行技術文献】
【特許文献】
【０００４】
【特許文献１】特開平４−１４６９５２号公報
【発明の概要】
【発明が解決しようとする課題】
【０００５】
本発明は、このような事情に鑑みてなされたものであり、充填材を含有するにも関わらず、透明性に優れる樹脂組成物および樹脂成形体を提供することを目的とする。
【課題を解決するための手段】
【０００６】
本発明者らは、上記目的を達成するために鋭意検討を重ねた結果、透明樹脂に添加する充填材として鱗片状粒子を用いるとともに、透明樹脂の屈折率と鱗片状粒子の屈折率との差を０．０５以内とすることにより、充填材の充填量を増やしても透明性に優れる樹脂組成物が得られること、およびこの組成物にさらに繊維状無機物（Ｃ）を添加することでその熱膨張率を抑制できることを見出し、本発明を完成した。【０００７】
すなわち、本発明は、
１．  透明樹脂（Ａ）および有機化合物で処理された鱗片状粒子（Ｂ）を含み、この鱗片状粒子（Ｂ）と有機化合物とは化学結合しており、前記透明樹脂（Ａ）の屈折率と前記鱗片状粒子（Ｂ）の屈折率との差が０．０５以内であることを特徴とする樹脂組成物、
２．  前記鱗片状粒子（Ｂ）の平均粒径が１０ｎｍ〜１００μｍ、厚みが１ｎｍ〜１０μｍである１の樹脂組成物、
３．  前記鱗片状粒子（Ｂ）が、前記透明樹脂（Ａ）１００質量部に対して２５〜９００質量部含まれる１または２の樹脂組成物、
４．  さらに繊維状無機物（Ｃ）が含まれる１〜３のいずれかの樹脂組成物、
５．  １〜４のいずれかの樹脂組成物より形成される透明な樹脂成形体、
６．  １〜４のいずれかの樹脂組成物より形成される透明な塗膜
を提供する。
【発明の効果】
【０００８】
本発明の樹脂組成物は、充填材として鱗片状粒子（Ｂ）を用いるとともに、透明樹脂（Ａ）の屈折率と鱗片状粒子（Ｂ）の屈折率との差が０．０５以内であるため、鱗片状粒子（Ｂ）の添加量を増やして成形体の熱膨張率を小さくできるうえに、透明樹脂の透明性をも維持することができる。
この際、鱗片状粒子（Ｂ）を有機化合物で処理することで、鱗片状粒子（Ｂ）の透明樹脂（Ａ）に対する分散性を向上させ得るので、本発明の樹脂組成物を用いることによって、透明性に優れるとともに、成形性や機械的物性にも優れた透明な樹脂成形体を得ることができる。
さらに、鱗片状粒子（Ｂ）が難燃性を付与する機能を有している場合は、上記の特性に加え、さらに難燃性にも優れた透明な樹脂成形体を得ることができる。
また、当該組成物に、さらに繊維状無機物（Ｃ）を添加することで熱膨張率をより一層抑制し得る。【０００９】
本発明の樹脂組成物および透明な樹脂成形体は、透明性とともに寸法変化の小さいことが求められる樹脂成形品、例えば、家電製品の筐体などに利用することができる。また、透明性とともに硬度が必要とされる塗料等にも利用することができる。
【発明を実施するための形態】
【００１０】
以下、本発明についてさらに詳しく説明する。
本発明に係る樹脂組成物は、透明樹脂（Ａ）および有機化合物で処理された鱗片状粒子（Ｂ）を含み、この鱗片状粒子（Ｂ）と有機化合物とは化学結合しており、透明樹脂（Ａ）の屈折率と鱗片状粒子（Ｂ）の屈折率との差が０．０５以内であるものである。
【００１１】
本発明において、透明樹脂（Ａ）としては、透明な樹脂であれば特に限定されず、ウレタン系樹脂、ウレア系樹脂、メラミン系樹脂、アクリル系樹脂、エポキシ系樹脂、スチレン系樹脂、シリコーン系樹脂、フッ素系樹脂、ポリカーボネート系樹脂、ビニル系樹脂、オレフィン系樹脂、エステル系樹脂、アミド系樹脂、イミド系樹脂、カルボジイミド系樹脂、アルキド系樹脂やこれらの共重合体などが挙げられる。
透明樹脂（Ａ）は、必要に応じて透明樹脂（Ａ）の硬化剤やその他の添加剤等を混合して用いてもよい。
【００１２】
鱗片状粒子（Ｂ）は、鱗のような、薄板状の粒子であって、その平面形状は、円形、楕円形、角形、不定形等特に限定されない。
鱗片状粒子（Ｂ）の平均粒径は１０ｎｍ〜１００μｍであることが、得られる樹脂成形体の透明性と熱膨張率の抑制の点から好ましい。より好ましくは２０ｎｍ〜５０μｍ、特に３０ｎｍ〜３０μｍが好適である。
鱗片状粒子（Ｂ）の厚みは１ｎｍ〜１０μｍであることが、得られる樹脂成形体の透明性と熱膨張率の抑制の点から好ましい。より好ましくは２ｎｍ〜５μｍ、特に３ｎｍ〜３μｍが好適である。
鱗片状粒子（Ｂ）のアスペクト比（平均粒径／厚み）は２〜５０が透明性と熱膨張率の抑制の点で好ましい。より好ましくは３〜３０、特に５〜２０が好適である。
なお、本発明において、平均粒径および粒子の厚みは、粒度分布計（ＭＩＣＲＯＴＲＡＣＨＲＡ  ９３２０−Ｘ１００，日機装（株）製）による測定値である。
【００１３】
鱗片状粒子（Ｂ）の材質としては、特別の制限は無く、ケイ酸カルシウム，ケイ酸バリウム，ケイ酸マグネシウム、ケイ酸亜鉛，ケイ酸アルミニウム，ケイ酸銅等の金属ケイ酸塩、リン酸カルシウム，リン酸バリウム，リン酸マグネシウム等の金属リン酸塩、硫酸カルシウム，硫酸バリウム，硫酸マグネシウム等の金属硫酸塩、酸化ケイ素（シリカ），酸化マグネシウム，酸化アルミニウム，酸化亜鉛，酸化鉄，酸化チタン，酸化コバルト，酸化ニッケル，酸化マンガン，酸化アンチモン，酸化スズ，酸化カルシウム，酸化カリウム，酸化ケイ素，酸化クロム等の金属酸化物、水酸化鉄，水酸化ニッケル，水酸化アルミニウム，水酸化マグネシウム，水酸化カルシウム，水酸化クロム、水酸化カリウム、水酸化亜鉛等の金属水酸化物、窒化ケイ素、窒化アルミニウム、窒化ホウ素等の金属窒化物、炭酸亜鉛，炭酸アルミニウム，炭酸コバルト，炭酸ニッケル，炭酸カルシウム、塩基性炭酸銅等の金属炭酸塩等、フッ化ホウ素等の金属フッ化物、ウォラストナイト、ゾノトナイト等の珪酸塩鉱物、タルク、マイカ、ハイドロタルサイト、チタン酸カリウム、チタン酸カルシウム等や、これらからなるガラス等が挙げられ、これらは１種単独で、または２種以上組み合わせて用いることができる。
【００１４】
これらの中でも、本発明の樹脂組成物に要求される好適な機能性を付与することを考慮すると、酸化ケイ素（シリカ），酸化マグネシウム，酸化アルミニウム，酸化亜鉛，酸化鉄，酸化チタン，酸化コバルト，酸化ニッケル，酸化マンガン，酸化アンチモン，酸化スズ，酸化カルシウム，酸化カリウム，酸化ケイ素，酸化クロム等の金属酸化物、水酸化鉄，水酸化ニッケル，水酸化アルミニウム，水酸化マグネシウム，水酸化カルシウム，水酸化クロム、水酸化カリウム、水酸化亜鉛等の金属水酸化物、窒化ケイ素、窒化アルミニウム、窒化ホウ素等の金属窒化物、フッ化ホウ素等の金属フッ化物、ウォラストナイト、ゾノトナイト等の珪酸塩鉱物、タルク、マイカ、ハイドロタルサイト、チタン酸カリウム、チタン酸カルシウム、ガラスなどを用いることが好ましく、特に、樹脂組成物の熱膨張率を低下させるためや、難燃性を付与するために、通常工業的に使用されている、金属水酸化物、酸化ケイ素、ガラスが好適である。
【００１５】
本発明において、充填材として用いる鱗片状粒子（Ｂ）の表面は、透明樹脂（Ａ）への分散性の向上などの目的で、有機化合物で処理されている。
有機化合物としては、例えば、脂肪酸、脂肪酸アミド、脂肪酸塩、脂肪酸エステル、脂肪族アルコール、シランカップリング剤、チタンカップリング剤、シリコーンポリマー、リン酸エステル等が挙げられ、本発明の効果を損なわないものであれば特に限定されない。
有機化合物は鱗片状粒子（Ｂ）と化学結合により結合していることが好ましい。この化学結合としては、特に制限はなく、共有結合、配位結合、水素結合、イオン結合等が挙げられる。
有機化合物を鱗片状粒子（Ｂ）と化学結合させる方法としては、例えば、鱗片状粒子（Ｂ）の表面の官能基と反応可能な官能基を有する有機化合物を反応させて結合させる方法、あるいは特開２００５−１７９５７６号公報や国際公開第２００６／１３７４３０号パンフレットに記載のように、鱗片状粒子（Ｂ）に有機化合物層（ポリマー層）をグラフト重合により形成する方法などが挙げられる。
【００１６】
本発明では、透明樹脂（Ａ）の屈折率と鱗片状粒子（Ｂ）の屈折率を同一とするか、その差を小さくすることが重要である。屈折率差を０．０５以内、好ましくは０．０３以内、さらに好ましくは０．０２以内とすることにより、樹脂組成物に充填材を多く添加した場合においても、高い透明性を有する樹脂成形体が得られるからである。
【００１７】
鱗片状粒子（Ｂ）の添加量は、透明樹脂（Ａ）１００質量部に対して好ましくは２５〜９００質量部、さらに好ましくは４０〜６００質量部、特に１００〜４００質量部が好ましい。２５質量部以下では充填材としての改質効果が発揮されにくく、９００質量部以上では充填材の量が多すぎてその分散性が低下したり、機械的強度が低下したりする等の問題が起こる場合がある。
【００１８】
本発明の樹脂組成物は、透明樹脂（Ａ）および鱗片状粒子（Ｂ）を主成分とするが、本発明の目的を損なわない範囲で、その他の充填材や、難燃剤、低弾性化剤、密着性付与剤、希釈剤、消泡剤、カップリング剤等の添加剤を加えてもよい。
特に、その他の充填材として、繊維状無機物（Ｃ）を添加することで、得られる成形体の熱膨張率をより一層低下させることができる。本発明における繊維状無機物（Ｃ）としては特別の制限は無く、水酸化アルミニウム、塩基性硫酸マグネシウム、硼酸アルミニウム、炭酸カルシウム、ガラス等が挙げられる。
繊維状無機物の繊維長は、１〜５００μｍが好ましく、５〜２００μｍがより好ましい。
繊維直径は、１００ｎｍ〜５０μｍが好ましく、５００ｎｍ〜２０μｍがより好ましい。
【００１９】
この場合、繊維状無機物（Ｃ）の屈折率についても、上記と同様の理由から、透明樹脂（Ａ）の屈折率と同一とするか、その差を小さくすることが重要であり、屈折率差を０．０５以内とすることが好ましく、０．０３以内とすることがより好ましく、０．０２以内とすることがもっとも好ましい。
さらに、繊維状無機物（Ｃ）は、鱗片状粒子（Ｂ）と同様、透明樹脂（Ａ）への分散性の向上などの目的で、有機化合物で処理してもよい。
繊維状無機物（Ｃ）の添加量は、本発明の目的を損なわない範囲であれば特に限定されないが、例えば、透明樹脂（Ａ）１００質量部に対して好ましくは２〜２００質量部、さらに好ましくは４〜１００質量部である。
【００２０】
本発明の樹脂組成物は、従来公知の方法により混合・調製することができる。
例えば、前述した各成分を撹拌型の分散機で混合したり、ビーズミルで分散混合したり、３本ロールで分散混合したりすることによって調製することができるが、これらの方法に限定されるものではなく、均一な樹脂組成物を調製することができる公知の分散混合手段を採用することができる。
なお、混合・分散の際には、必要に応じて有機溶媒を添加してもよい。このような有機溶媒としては、例えば、メチルエチルケトン、Ｎ，Ｎ−ジメチルホルムアミド等が挙げられるが、これらに限定されるものではない。
【００２１】
本発明の樹脂組成物を成形することにより透明な樹脂成形体を得ることができる。樹脂成形体を成形する方法は、従来公知の方法を用いることができ、特に限定されない。例えば、ブロー成形、射出成形、押出成形、圧縮成形などが挙げられる。
また、本発明の樹脂組成物を物品等に塗布することにより、透明な塗膜を形成してもよい。
得られた成形体や膜は、光学材料、電気・電子材料、建築材料、電極材料、医薬化粧品材料、自動車部品、衣料品等として好適に用いることができる。
【実施例】
【００２２】
以下、合成例、実施例および比較例を挙げて、本発明をより具体的に説明するが、本発明は下記の実施例に限定されるものではない。なお、原料、樹脂組成物および樹脂成形体の評価は下記の方法により行った。
［１］線膨張係数
熱分析により測定した。具体的には、各実施例および比較例で得られた成形体より、幅５ｍｍ、長さ１５ｍｍ、厚さ１５０μｍの試験片を作製した。
この試験片について、熱分析装置（ＴＭＡ８３１０，（株）リガク製）を用い、昇温速度５．０℃／分で３０〜２００℃の範囲を測定した。
［２］透明性（ヘーズ）
ＪＩＳ  Ｋ  ７１３６に準拠し、ヘーズメーター（ＮＤＨ−５００  日本電色工業（株）製）を用いて測定した。
［３］透明性（透過率）
ＪＩＳ  Ｋ  ７３６１−１に準拠し、ヘーズメーター（ＮＤＨ−５００  日本電色工業（株）製）を用いて測定した。
［４］難燃性試験
ＵＬ９４Ｖ「垂直難燃性試験方法（プラスチック材料の燃焼規格）」に準拠し、試験片の厚みを１５０μｍとして燃焼試験の評価を行った。その結果を、判定基準に従い、９４−Ｖ０、９４−Ｖ１、９４−Ｖ２、燃焼の４基準で評価した。
［５］粒径および厚み
充填材の平均粒径および粒子の厚みは、粒度分布計（ＭＩＣＲＯＴＲＡＣＨＲＡ９３２０−Ｘ１００，日機装（株）製）を用いて測定した。
［６］屈折率
屈折率計（モデル２０１０プリズムカプラ，セキテクロン（株）製）により測定した。
［７］硬度
ＪＩＳ  Ｋ  ６２５３に準拠し、タイプＤデュロメーター  アスカ−Ｄ型（高分子計器（株）製）を用いて測定した。
［８］曲げ強さ
ＪＩＳ  Ｋ  ６９１１に準拠して測定した。
［９］吸水率
ＪＩＳ  Ｋ  ６９１１に準拠して測定した。【００２３】
［合成例１］
１００ｍｌのナスフラスコ中でジメチルホルムアミド（アルドリッチジャパン（株）製）３０．０ｇに、平均粒径７００ｎｍ、厚み１００ｎｍ、屈折率１．５６の鱗片状水酸化マグネシウム（キスマ５：表面未処理Ｍｇ（ＯＨ）2、協和化学（株）製）２０．０ｇをよく分散させた。続いて３−メタクリロキシプロピルトリメトキシシラン（シランカップリング剤、チッソ（株）製）０．０４ｇを添加し、７０℃で３０分間撹拌した。その後、アゾビスイソブチロニトリル（関東化学（株）製）０．０２ｇ、スチレン（関東化学（株）製）１．０ｇ、メタクリル酸（関東化学（株）製）１．０ｇを添加し、７０℃で約１５時間加熱して反応させた。
反応終了後、未反応モノマー、グラフト化していないポリマーを除くため、水酸化マグネシウム粒子をテトラヒドロフラン（和光純薬工業（株）製）で洗浄し、吸引・ろ別する操作を３回繰り返した。洗浄後、この粒子のＩＲスペクトルをＦＴ−ＩＲ８９００（（株）島津製作所製）で測定したところ、７００ｃｍ-1付近にベンゼン環由来の吸収が現れ、さらに１７００ｃｍ-1付近にカルボン酸由来の吸収が現れたことから、スチレン−メタクリル酸共重合ポリマーがグラフトされたことが確認された。得られたスチレン−メタクリル酸共重合体で表面処理された水酸化マグネシウム粒子の屈折率は１．５６であった。【００２４】
［合成例２］
１００ｍｌのナスフラスコ中でジメチルホルムアミド（アルドリッチジャパン（株）製）３０．０ｇに、平均粒径７００ｎｍ、厚み１００ｎｍ、屈折率１．５６の鱗片状水酸化マグネシウム（キスマ５：表面未処理Ｍｇ（ＯＨ）2、協和化学（株）製）２０．０ｇをよく分散させた。続いてエポキシ基含有シランカップリング剤（ＫＢＥ４０２，信越化学工業（株）製）３．０ｇを添加し、７０℃で１５時間加熱して反応させた。
反応終了後、未反応のシランカップリング剤を除くため、水酸化マグネシウム粒子をテトラヒドロフラン（和光純薬工業（株）製）で洗浄し、吸引・ろ別する操作を３回繰り返した。洗浄後、この粒子のＩＲスペクトルをＦＴ−ＩＲ８９００（（株）島津製作所製）で測定したところ、９００ｃｍ-1付近にエポキシ基由来の吸収が現れたことからＫＢＥ４０２が水酸化マグネシウム表面と化学結合されたことが確認された。得られたエポキシ基含有シランカップリング剤で表面処理された水酸化マグネシウム粒子の屈折率は１．５６であった。【００２５】
［合成例３］
鱗片状水酸化マグネシウムを球状水酸化マグネシウム（ＭＧＺ−３、協和化学（株）製、平均粒径１００ｎｍ、屈折率１．５６）に変更した以外は、合成例１と同様にして表面処理された充填材を得た。【００２６】
［合成例４］
鱗片状水酸化マグネシウムを球状シリカ（電気化学工業（株）製、平均粒径３５ｎｍ、屈折率１．４５８）に変更した以外は、合成例１と同様にして表面処理された充填材を得た。【００２７】
［合成例５］
鱗片状水酸化マグネシウムを繊維状無機物である繊維状ガラス（富士ファイバーグラス（株）製、直径１０μｍ、繊維長５０〜１００μｍ、屈折率１．５６）に変更した以外は、合成例１と同様にして表面処理された充填材を得た。【００２８】
［合成例６］
鱗片状水酸化マグネシウムを酸化アルミニウム（河合石灰工業（株）製、板状ベーマイトＢＭＴ、粒子径４μｍ、アスペクト比５〜１５、屈折率１．６５）に変更した以外は、合成例１と同様にして表面処理された充填材を得た。【００２９】
［合成例７］
鱗片状水酸化マグネシウムを平均粒径４．０μｍ、厚み３４０ｎｍ、屈折率１．５６のものに変更した以外は、合成例２と同様にして表面処理された充填材を得た。【００３０】
［実施例１］
エポキシ樹脂（主剤：ペルノックス  ＭＥ−５４０  ＣＬＥＡＲ、硬化剤：ペルキュアＨＶ−５４０  配合比１００：６０（質量比、以下同様）  ペルノックス（株）製、屈折率１．５５）１００質量部に、合成例１の充填材１２０質量部、メチルエチルケトン３０質量部を添加し、充填材が均一に分散するよう自転・公転ミキサー（あわとり錬太郎、（株）シンキー製、以下同様）により撹拌し、樹脂組成物を得た。
得られた樹脂組成物を、１５０℃で１６時間の条件で加熱・硬化し、透明な樹脂成形体を得た。試験片の大きさ、厚みは上述した評価方法に合わせてそれぞれ作製した。【００３１】
［実施例２］
合成例１の充填材を合成例２の充填材に変更した以外は、実施例１と同様にして樹脂成形体を得た。【００３２】
［実施例３］
充填材の配合量を４３質量部に変更した以外は、実施例１と同様にして樹脂成形体を得た。【００３３】
［実施例４］
充填材の配合量を２５質量部に変更した以外は、実施例１と同様にして樹脂成形体を得た。【００３４】
［実施例５］
充填材として、さらに合成例５で使用した繊維状ガラスを２０質量部加えた以外は、実施例１と同様にして樹脂成形体を得た。【００３５】
［実施例６］
充填材として、さらに合成例５で使用した繊維状ガラスを１０質量部加えた以外は、実施例１と同様にして樹脂成形体を得た。【００３６】
［実施例７］
合成例１の充填材を合成例７の充填材に変更した以外は、実施例１と同様にして、樹脂成形体を得た。【００３７】
［比較例１］
合成例１の充填材を合成例３の充填材に変更した以外は、実施例１と同様にして樹脂成形体を得た。【００３８】
［比較例２］
合成例１の充填材を合成例４の充填材に変更した以外は、実施例１と同様にして成形体を得た。【００３９】
［比較例３］
エポキシ樹脂（主剤：ペルノックス  ＭＥ−５４０  ＣＬＥＡＲ、硬化剤：ペルキュアＨＶ−５４０  配合比１００：６０  ペルノックス（株）製、屈折率１．５５）１００質量部に、表面処理をしていない鱗片状水酸化マグネシウム（キスマ５、協和化学（株）製）１２０質量部、メチルエチルケトン３０質量部を添加し、充填材が均一に分散するよう自転・公転ミキサーにより撹拌し、樹脂組成物を得た。しかしながら、充填材が均一に分散された樹脂組成物は得られなかった。
得られた樹脂組成物を、実施例１の方法と同様にして成形しようとしたが、均一に充填材が分散し硬化した樹脂成形体を得ることはできなかった。【００４０】
［比較例４］
エポキシ樹脂（主剤：ペルノックス  ＭＥ−５４０  ＣＬＥＡＲ、硬化剤：ペルキュアＨＶ−５４０  配合比１００：６０  ペルノックス（株）製、屈折率１．５５）１００質量部に、表面処理をしていない鱗片状水酸化マグネシウム（キスマ５、協和化学（株）製）２５質量部、メチルエチルケトン３０質量部を添加し、充填材が均一に分散するよう自転・公転ミキサーにより撹拌し、樹脂組成物を得た。
得られた樹脂組成物を、実施例１の方法と同様にして成形・硬化し、樹脂成形体を得た。【００４１】
［比較例５］
エポキシ樹脂（主剤：ペルノックス  ＭＥ−５４０  ＣＬＥＡＲ、硬化剤：ペルキュアＨＶ−５４０  配合比１００：６０  ペルノックス（株）製、屈折率１．５５）のみを、実施例１の方法と同様にして成形・硬化し、樹脂成形体を得た。【００４２】
［比較例６］
エポキシ樹脂（主剤：ペルノックス  ＭＥ−５４０  ＣＬＥＡＲ、硬化剤：ペルキュアＨＶ−５４０  配合比１００：６０  ペルノックス（株）製、屈折率１．５５）１００質量部に、表面処理をしていない鱗片状水酸化マグネシウム（キスマ５、協和化学（株）製）１２０質量部、合成例１で水酸化マグネシウムの表面処理に用いた樹脂（スチレン／メタクリル酸樹脂）２．４質量部、メチルエチルケトン３０質量部を添加し、充填材が均一に分散するよう自転・公転ミキサーにより撹拌して樹脂組成物を得た。得られた樹脂組成物中では、充填材が均一に分散していなかった。
得られた樹脂組成物を、実施例１の方法と同様にして成形したところ、均一に充填材が分散した樹脂成形体を得ることはできなかった。【００４３】
［比較例７］
スチレン／メタクリル酸樹脂を、合成例２で水酸化マグネシウムの表面処理に用いたＫＢＥ４０２に変更した以外は、比較例６と同様にして樹脂組成物を得た。得られた樹脂組成物中では、充填材が均一に分散していなかった。
得られた樹脂組成物を、実施例１の方法と同様にして成形したところ、均一に充填材が分散した樹脂成形体を得ることはできなかった。【００４４】
［比較例８］
エポキシ樹脂（主剤：ペルノックス  ＭＥ−５４０  ＣＬＥＡＲ、硬化剤：ペルキュアＨＶ−５４０  配合比１００：６０  ペルノックス（株）製、屈折率１．５５）１００質量部に、表面処理をしていない鱗片状水酸化マグネシウム（キスマ５、協和化学（株）製）を樹脂組成物の２５質量部、合成例１で水酸化マグネシウムの表面処理に用いた樹脂（スチレン／メタクリル酸樹脂）０．５質量部、メチルエチルケトン３０質量部を添加し、充填材が均一に分散するよう自転・公転ミキサーにより撹拌し、樹脂組成物を得た。得られた樹脂組成物を、実施例１の方法と同様にして成形・硬化し、樹脂成形体を得た。【００４５】
［比較例９］
スチレン／メタクリル酸樹脂を、合成例２で水酸化マグネシウムの表面処理に用いたＫＢＥ４０２に変更した以外は、比較例８と同様にして、樹脂組成物を得た。得られた樹脂組成物を、実施例１の方法と同様にして成形・硬化し、樹脂成形体を得た。【００４６】
［比較例１０］
合成例１の充填材を合成例６の充填材に変更した以外は、実施例１と同様にして樹脂成形体を得た。得られた樹脂組成物中では、充填材が均一に分散していなかった。
得られた樹脂組成物を、実施例１の方法と同様にして成形したところ、均一に充填材が分散した樹脂成形体を得ることはできなかった。【００４７】
［比較例１１］
充填材の量を２５質量部とした以外は、比較例１０と同様にして樹脂成形体を得た。得られた樹脂組成物を、実施例１の方法と同様にして成形・硬化し、樹脂成形体を得た。【００４８】
［比較例１２］
エポキシ樹脂（主剤：ペルノックス  ＭＥ−５６２、硬化剤：ペルキュアＨＶ−５６２  配合比１００：１００  ペルノックス（株）製、屈折率１．５０）１００質量部にメチルエチルケトン３０質量部を加え自転・公転ミキサーにより撹拌し、樹脂組成物を得た。
得られた樹脂組成物を、１１０℃で３時間の条件で加熱・硬化し、透明な樹脂成形体を得た。試験片の大きさ、厚みは上述した評価方法に合わせてそれぞれ作製した。【００４９】
［比較例１３］
樹脂を比較例１２の樹脂に変更した以外は、実施例１と同様にして樹脂組成物を得た。
得られた樹脂組成物を、実施例１の方法と同様にして成形・硬化し、樹脂成形体を得た。【００５０】
上記の実施例１〜７、比較例１，２，４，５および比較例８，９，１１〜１３で得られた樹脂成形体について、各評価試験を行った。結果を表１，２に示す。【００５１】
【表１】
2010055899.tif 000002
【００５２】
【表２】
2010055899.tif 000003
【００５３】
表１および表２に示されるように、各実施例で得られた樹脂成形体は、実用上十分な難燃性を発揮し得る量で充填材を配合した場合であっても、充填材を配合していない比較例５と同等の透明性を有していることがわかる。
また、各実施例で得られた成形体では、樹脂の屈折率と充填材の屈折率との差が０．０５を超えている比較例２，１１および１３に比べ、透明性に優れるとともに、表面処理されていない充填材を用いた比較例８および９に比べ、透明性および強度に優れていることがわかる。
さらに、実施例５，６で得られた樹脂成形体は、線状無機物が配合されているから、実施例１〜４で得られた樹脂成形体に比べて、線膨張係数が小さく、熱膨張しにくいものであることがわかる。
【国際調査報告】
2010055899.tif 000004
2010055899.tif 000005
2010055899.tif 000006
2010055899.tif 000007